(57)【要約】【課題】パッファシリンダの摺動接触部に形成された銀めっき膜とパッファシリンダへの通電を行う通電手段の摺動接触部に形成された銀めっき膜とを、それぞれ硬度の異なるめっき膜で構成して、摩耗対策を最適化する。【解決手段】絶縁ガスを封入した接地タンク内に絶縁ガスを圧縮し消弧するためのパッファシリンダ１とパッファシリンダ１の摺動接触部と摺動接触する摺動接触部を有するフィンガーコンタクト２とを備えた遮断器部からなる開閉要素を収納したガス絶縁開閉装置において、パッファシリンダ１の摺動接触部とフィンガーコンタクト２の摺動接触部に形成された銀めっき膜３，４が、それぞれ硬度の異なるめっき膜で構成されるようにした。【選択図】図１
2006325360.tif 000002
【特許請求の範囲】
【請求項１】
絶縁ガスを封入した容器内に絶縁ガスを圧縮し消弧するためのパッファシリンダと前記パッファシリンダの摺動接触部と摺動接触する摺動接触部を有する通電手段とを備えた開閉要素を収納したガス絶縁開閉装置において、前記パッファシリンダの摺動接触部と前記通電手段の摺動接触部に形成された銀めっき膜が、それぞれ硬度の異なるめっき膜で構成されていることを特徴とするガス絶縁開閉装置。
【請求項２】
前記パッファシリンダの摺動接触部に比較的軟質のめっき膜が形成され、前記通電手段の摺動接触部に比較的硬質のめっき膜が形成されていることを特徴とする請求項１に記載のガス絶縁開閉装置。
【請求項３】
前記銀めっき膜は、比較的硬質のめっき膜の厚みが比較的軟質のめっき膜の厚みの２０％〜６０％であることを特徴とする請求項１または請求項２に記載のガス絶縁開閉装置。
【請求項４】
前記銀めっき膜のビッカース硬度について、いずれか一方がＨｖ８０以下で、他方がＨｖ１００以上であることを特徴とする請求項１から請求項３までのいずれかに記載のガス絶縁開閉装置。
【発明の詳細な説明】
【技術分野】
【０００１】
この発明は、ガス絶縁開閉装置、特に、電力系統の変電分野で使用されるガス絶縁遮断装置に関して摺動接触部に形成された銀めっきに関する。
【背景技術】
【０００２】
図２は、この発明が適用される２方向吹付方式の消弧室を備えたパッファ式ガス絶縁遮断装置の構成を示す側面図であり、その基本構成は従来技術として広く知られている。
図２において、絶縁媒体であるＳＦ６ガス１１を封入した接地タンク１２と操作装置１３を収納する操作ハウジング１４から構成され、軸シール１５を介して、操作力を伝える構造となっている。操作装置１３の駆動力は、接地タンク１２内の絶縁支持筒１６内に収納された絶縁操作ロッド１７を介して伝達され、可動アークコンタクト１８および可動コンタクト１９をそれぞれ固定アークコンタクト２０および固定コンタクト２１から機械的に切り離すことにより、電流遮断を行う。
パッファシリンダ１とフィンガーコンタクト２は電気的に接続する必要があるため、パッファシリンダ１の表面をフィンガーコンタクト２が摺動する構造となっており、良好な電気的接触状態を実現するため、摺動部には銀めっき処理が施されている。摺動により銀めっきの磨耗が進行した結果、銀めっき膜が消失すると、摺動部の接触抵抗の増加が起こり、通電によるジュール熱に起因する発熱に至る恐れがある。
【０００３】
摺動部の潤滑性を向上して、銀めっきの磨耗および接触抵抗の増加を抑制するため、潤滑材の適用が行われている（例えば、特許文献１参照）。
特許文献１における図４において、摺動部の母材としての可動接触子９の表面には銀めっき２１が施されている。更に、摺動部の潤滑性を良好にするため、パーフロロポリエーテルによるバインダー２２およびグラファイト２３が潤滑材として使用されている。これらの潤滑材は４００℃以上の耐熱性を備えており、バインダー２２はグラファイト２３を強固に保持することが可能であり、良好な潤滑性が維持される。
【０００４】
このような潤滑材を適用した遮断器部を備えたガス絶縁遮断器摺動部では、パッファシリンダとフィンガーコンタクトの表面には同じ銀めっき膜が配置されることになり、更に、摺動部の潤滑性を良好にするため、パーフロロポリエーテルによるバインダーおよびグラファイトが潤滑材として使用されることになる。
【０００５】
【特許文献１】特開平９−３０６３２６号公報（第３頁、図４）
【非特許文献１】「表面技術総覧−めっき・陽極酸化編−」、初版、株式会社広信社、昭和５８年６月１５日、ｐ．３５２−３５５
【発明の開示】
【発明が解決しようとする課題】
【０００６】
上記のように、摺動部に塗布された潤滑材の効果により、銀めっきの磨耗が軽減され、接触抵抗が増加しない構造とすることが可能であるが、磨耗を完全に抑制することは不可能であり、機器に要求される摺動条件に応じた厚みの銀めっき処理を行う必要がある。異なる硬度の部材が摺動する場合、硬度が低い軟質部材の磨耗が進み、硬度が高い硬質部材はほとんど磨耗しない。
【０００７】
従来のガス絶縁遮断器摺動部には同一プロセスで製造された銀めっきが、パッファシリンダとフィンガーコンタクトの各表面に施されているが、一般に、両部品のめっき処理は異なるロットで処理されるため、両者のめっき硬度には僅かではあるが、違いが生じる。パッファシリンダとフィンガーコンタクトのいずれのめっき膜が硬くなるかは、製造ロットに依存するため、一概には決まらない。
摺動試験後の観察では、パッファシリンダ側の銀めっきが著しく磨耗しており、フィンガーコンタクト側めっきがほとんど磨耗していない場合と、逆に、フィンガーコンタクト側の銀めっきが著しく磨耗しており、パッファシリンダ側めっきがほとんど磨耗していない場合が混在している。何れの部品側の銀めっきが磨耗するかは、両者のめっき膜硬度に依存するが、硬度は製造ロットに依存するため、任意のガス絶縁遮断器摺動部を取り上げた場合、パッファシリンダとフィンガーコンタクトの何れのめっき膜が硬くなるかは不明である。
【０００８】
従って、従来のガス絶縁遮断器摺動部には、パッファシリンダとフィンガーコンタクトの何れのめっき膜が磨耗しても接触抵抗が増加することがないよう、両者に同じ厚みの銀めっき処理が施されている。
しかしながら、実際の機器で磨耗するのは、パッファシリンダ、あるいはフィンガーコンタクトのめっき膜の何れか一方であり、他方のめっき膜は不必要に厚く施されているとの問題点があった。
【０００９】
この発明は、上述のような課題を解決するためになされたもので、パッファシリンダの摺動接触部に形成された銀めっき膜とパッファシリンダへの通電を行う通電手段の摺動接触部に形成された銀めっき膜とを、それぞれ硬度の異なるめっき膜で構成して、摩耗対策を最適化しようとするものである。
【課題を解決するための手段】
【００１０】
この発明に係るガス絶縁開閉装置では、絶縁ガスを封入した容器内に絶縁ガスを圧縮し消弧するためのパッファシリンダと前記パッファシリンダの摺動接触部と摺動接触する摺動接触部を有する通電手段とを備えた開閉要素を収納したガス絶縁開閉装置において、前記パッファシリンダの摺動接触部と前記通電手段の摺動接触部に形成された銀めっき膜が、それぞれ硬度の異なるめっき膜で構成されている。
【発明の効果】
【００１１】
この発明によれば、パッファシリンダの摺動接触部に形成された銀めっき膜とパッファシリンダへの通電を行う通電手段の摺動接触部に形成された銀めっき膜とを、それぞれ硬度の異なるめっき膜で構成して、摩耗対策を最適化し得るガス絶縁開閉装置を提供できる。
【発明を実施するための最良の形態】
【００１２】
実施の形態１．
この発明による実施の形態１を図１および図２について説明する。図１は、この発明による実施の形態における構成を示す断面図である。図２は、この発明を適用する２方向吹付方式の消弧室を備えたパッファ式ガス絶縁遮断器を示す側面図である。
【００１３】
この発明を適用する２方向吹付方式の消弧室を備えたパッファ式ガス絶縁遮断器を示す図２において、絶縁媒体であるＳＦ６ガス１１を封入した接地タンク１２と操作装置１３を収納する操作ハウジング１４から構成され、軸シール１５を介して、操作力を伝える構造となっている。操作装置１３の駆動力は、接地タンク１２内の絶縁支持筒１６内に収納された絶縁操作ロッド１７を介して伝達され、可動アークコンタクト１８および可動コンタクト１９をそれぞれ固定アークコンタクト２０および固定コンタクト２１から機械的に切り離すことにより、電流遮断を行う。パッファシリンダ１は可動アークコンタクト１８とともに固定アークコンタクト２０からの開離方向へ移動しパッファシリンダ１内部の消弧媒体としてのＳＦ６ガス１１を圧縮してアークに吹き付け消弧作用を行う。
可動アークコンタクト１８とともに移動するパッファシリンダ１と固定部分に設けられたフィンガーコンタクト２とは電気的に接続する必要があるため、パッファシリンダ１の表面をフィンガーコンタクト２が摺動する構造となっており、良好な電気的接触状態を実現するため、摺動部には銀めっき処理が施されている。
【００１４】
この発明による実施の形態におけるガス絶縁遮断器摺動部の構成を示す図１には、パッファシリンダ１の摺動接触部１ａとフィンガーコンタクト２の摺動接触部２ａが示されている。
図１において、パッファシリンダ１の表面には軟質銀めっき膜３が配置されており、フィンガーコンタクト２の表面には硬質銀めっき膜４が配置されている。
パッファシリンダ１は一般にアルミニウムで構成され、１μｍ以下の薄い銅めっき膜を介して、無光沢銀めっきである軟質銀めっき膜３を製作する。一方、フィンガーコンタクト２は一般に銅で構成され、前記非特許文献１のｐ．３５４における表２．７０に記載された次の（１）〜（７）に示すような光沢剤を入れた銀めっき浴により、光沢銀めっきである硬質銀めっき膜４を製作する。
（１）二酸化炭素とケトン類の縮合生成物
（２）キサントゲン塩
（３）ＡＳＫ化合物（アクロレイン−二硫化硫黄縮合生成物）
（４）チオカクバジッド縮合生成物
（５）チオ硫酸塩
（６）セレニウムとテルリウム化合物
（７）アンチモン−ビスマス化合物
【００１５】
異なる硬度の部材が摺動する場合、硬度が低い軟質部材の磨耗が進み、硬度が高い硬質部材はほとんど磨耗しない。従って、この発明による実施の形態の摺動接触部１ａ，２ａでは、パッファシリンダ１の表面に配置された軟質銀めっき膜３が主に磨耗して、フィンガーコンタクト２の表面に配置された硬質銀めっき膜４はほとんど磨耗しない。従って、各々のめっき膜の厚みに関しては、軟質銀めっき膜３は従来例と同等の厚みが必要であるが、ほとんど磨耗しない硬質銀めっき膜４の厚みは、薄くすることが可能となる。
【００１６】
この発明の効果の確認として、図１に示す構成で摺動試験を行った。なお、めっき膜の硬度は、軟質膜のビッカース硬度がＨｖ７０〜８０、硬質膜の硬度がＨｖ１４０〜１６０である。また、軟質めっき膜の厚みは従来例と同じとして、硬質めっき膜の厚みは軟質めっき膜の半分とした。実機と同じ雰囲気、面圧、摺動速度で、１０，０００回の摺動試験を行った。
試験後に磨耗状態を観察した結果、軟質膜では磨耗が顕著で大部分のめっき膜が磨耗により消失していたが、硬質膜の磨耗は少なく、初期のめっき厚の半分が残存していた。更に、通電電流が１００Ａの場合における接触抵抗を電圧降下法にて測定した結果、抵抗変化は許容範囲内であり、磨耗による接触抵抗の増加は見られなかった。
【００１７】
なお、この実施の形態では、パッファシリンダ１の表面に軟質銀めっき膜３、フィンガーコンタクト２の表面に硬質銀めっき膜４を配置したが、逆に、パッファシリンダ１の表面に硬質銀めっき膜４、フィンガーコンタクト２の表面に軟質銀めっき膜３を配置しても同様の効果が得られる。
【００１８】
この発明の活用例として、ＳＦ６ガスを絶縁媒体として用いるガス絶縁遮断器の摺動部であるパッファシリンダ１とフィンガーコンタクト２を挙げることができる。
【００１９】
この発明による実施の形態によれば、ＳＦ６などの絶縁ガスを封入した接地タンク１２からなる導電性容器内にＳＦ６などの絶縁ガスを圧縮し消弧するためのパッファシリンダ１と前記パッファシリンダ１の摺動接触部１ａと摺動接触する摺動接触部を有するフィンガーコンタクト２からなる通電手段とを備えた開閉要素を収納したガス絶縁開閉装置において、前記パッファシリンダ１の摺動接触部１ａと前記フィンガーコンタクト２からなる通電手段の摺動接触部２ａに形成された銀めっき膜が、それぞれ硬度の異なる銀めっき膜３，４で構成されているので、パッファシリンダ１の摺動接触部１ａに形成された銀めっき膜とパッファシリンダへの通電を行うフィンガーコンタクト２からなる通電手段の摺動接触部２ａに形成された銀めっき膜とを、それぞれ硬度の異なる銀めっき膜３，４で構成して、摩耗対策を最適化し得るガス絶縁開閉装置を提供することができる。
【００２０】
また、この発明による実施の形態によれば、前項の構成において、前記パッファシリンダ１の摺動接触部１ａに比較的軟質の銀めっき膜３が形成され、前記フィンガーコンタクト２からなる通電手段の摺動接触部２ａに比較的硬質の銀めっき膜４が形成されているので、パッファシリンダ１の摺動接触部１ａに形成された銀めっき膜を比較的軟質の銀めっき膜３で構成し、パッファシリンダ１への通電を行うフィンガーコンタクト２からなる通電手段の摺動接触部２ａに形成された銀めっき膜を比較的硬質の銀めっき膜４で構成して、摩耗対策を最適化し得るガス絶縁開閉装置を提供することができる。
【００２１】
さらに、この発明による実施の形態によれば、前項の構成において、前記銀めっき膜は、比較的硬質のめっき膜４の厚みが比較的軟質のめっき膜３の厚みの２０％〜６０％であるようにしたので、パッファシリンダ１の摺動接触部１ａに形成された銀めっき膜３とパッファシリンダ１への通電を行うフィンガーコンタクト２からなる通電手段の摺動接触部２ａに形成された銀めっき膜４とを、それぞれ硬度の異なる所定厚さのめっき膜で構成して、摩耗対策を最適化し得るガス絶縁開閉装置を提供できる。
【００２２】
そして、この発明による実施の形態によれば、前項の構成において、前記銀めっき膜のビッカース硬度について、いずれか一方がＨｖ８０以下で、他方がＨｖ１００以上であるようにしたので、パッファシリンダ１の摺動接触部１ａに形成された銀めっき膜３とパッファシリンダ１への通電を行うフィンガーコンタクト２からなる通電手段の摺動接触部２ａに形成された銀めっき膜４とを、それぞれ硬度の異なる所定硬度のめっき膜で構成して、摩耗対策を最適化し得るガス絶縁開閉装置を提供できる。
【００２３】
この発明による実施の形態では、次の（１）〜（３）項にそれぞれ示される構成が提案されている。
（１）絶縁ガスを封入した接地タンク内に遮断器部を収納したガス絶縁遮断器において、摺動接触部を有するパッファシリンダとフィンガーコンタクトの摺動接触部に形成された銀めっき膜が、それぞれ硬度の異なるめっき膜で構成されていることを特徴とするガス絶縁遮断器。
（２）前記銀めっき膜は、硬質めっき膜の厚みが軟質めっき膜の厚みの２０％〜６０％であることを特徴とする前記（１）項記載のガス絶縁遮断器。
（３）前記銀めっき膜のビッカース硬度が何れか一方がＨｖ８０以下で、他方がＨｖ１００以上であることを特徴とする前記（１）項記載のガス絶縁遮断器。
【００２４】
この発明による実施の形態では、パッファシリンダ１あるいはフィンガーコンタクト２のめっき膜の何れか一方が選択的に磨耗することにより、磨耗側のめっき膜を厚く、磨耗がほとんど起らないめっき膜を薄くすることにより、各部品のめっき膜厚みを最適化するものである。
【００２５】
この発明による実施の形態に係る銀めっき膜を備えたガス絶縁遮断器の摺動部は、摺動接触部を有するパッファシリンダ１とフィンガーコンタクト２の摺動接触部１ａ，２ａに形成された銀めっき膜が、硬度の異なるめっき膜で構成されており、硬度が低い軟質銀めっき膜３を厚く、逆に、硬度が高い硬質銀めっき膜３を薄くしたものである。
【００２６】
この発明による実施の形態によれば、ガス絶縁遮断器の摺動接触部を有するパッファシリンダ１とフィンガーコンタクト２の摺動接触部１ａ，２ａを硬度の異なる銀めっき膜で構成しており、摺動により主に磨耗する軟質銀めっき膜３を厚く、逆に、ほとんど磨耗しない硬質銀めっき膜３を薄く構成したので、軟質銀めっき膜３は摺動による磨耗を考慮した厚みとして、硬質銀めっき膜４は磨耗がほとんど起こらないため、薄くすることができる。
【図面の簡単な説明】
【００２７】
【図１】この発明による実施の形態におけるガス絶縁遮断器摺動部の構成を示す断面図である。
【図２】この発明を適用する２方向吹付方式の消弧室を備えたパッファ式ガス絶縁遮断器を示す側面図である。
【符号の説明】
【００２８】
１  パッファシリンダ、２  フィンガーコンタクト、３  軟質銀めっき膜、４  硬質銀めっき膜、１１  ＳＦ６ガス、１２  接地タンク、１３  操作装置、１４  操作ハウジング、１５  軸シール、１６  極間絶縁支持筒、１７  絶縁操作ロッド、１８  可動アークコンタクト、１９  可動コンタクト、２０  固定アークコンタクト、２１  固定コンタクト。
【図１】
2006325360.tif 000003
【図２】
2006325360.tif 000004